(57)【要約】【課題】溶液中での金属イオンの還元反応の反応速度を改善して、金属ナノ粒子の生産性を高めた金属ナノ粒子の製造方法、並びに基材表面の酸化を抑制しながらその基材表面に金属ナノ粒子を付着させて薄膜化する金属ナノ粒子被覆基材の製造方法を提供する。【解決手段】本発明に係る金属ナノ粒子の製造方法は、金属塩を溶媒に溶解させて金属塩溶液を作成する工程と、アルゴンガスを用いて金属塩溶液に溶存する酸素ガス及び窒素ガスをパージすると共に、アルゴンガスを金属塩溶液に溶存させる工程と、アルゴンガスが溶存した金属塩溶液に前記アルコールを添加する工程と、アルゴンガス及びアルコールが溶存する金属塩溶液に超音波照射を行うことにより、金属ナノ粒子を析出させる工程と、を有する。【選択図】図１
2015183206.tif 000002
【特許請求の範囲】
【請求項１】
金属塩、アルゴンガス、及びアルコールを含有する溶液に超音波照射を行い、前記金属塩の金属をナノ粒子として析出させることを特徴とする金属ナノ粒子の製造方法。
【請求項２】
前記金属塩を溶媒に溶解させて金属塩溶液を作成する工程と、
前記アルゴンガスを用いて、前記金属塩溶液に溶存する酸素ガス及び窒素ガスをパージすると共に、前記アルゴンガスを前記金属塩溶液に溶存させる工程と、
前記アルゴンガスが溶存した金属塩溶液に前記アルコールを添加する工程と、
前記アルゴンガス及びアルコールが溶存する金属塩溶液に前記超音波照射を行うことにより、前記金属ナノ粒子を析出させる工程と、を有することを特徴とする請求項１に記載の金属ナノ粒子の製造方法。
【請求項３】
前記アルコールは、プロパノールであることを特徴とする請求項１又は２に記載の金属ナノ粒子の製造方法。
【請求項４】
金属塩、アルゴンガス、アルコール、及び基材を含有する溶液に超音波照射を行い、前記金属塩の金属をナノ粒子として析出させて前記基材の表面に付着させることを特徴とする金属ナノ粒子被覆基材の製造方法。
【請求項５】
前記基材は粉末であることを特徴とする請求項４に記載の金属ナノ粒子被覆基材の製造方法。
【請求項６】
前記基材は、酸化を嫌う材料を含むことを特徴とする請求項４に記載の金属ナノ粒子被覆基材の製造方法。
【請求項７】
前記酸化を嫌う材料は、二価の鉄であることを特徴とする請求項６に記載の金属ナノ粒子被覆基材の製造方法。
【発明の詳細な説明】
【技術分野】
【０００１】
本発明は、析出速度を改善した金属ナノ粒子の製造方法及びこの製造方法を利用した金属ナノ粒子被覆基材の製造方法に関するものである。
【背景技術】
【０００２】
数ｎｍから数十ｎｍの粒径を有する金属ナノ粒子は、極めて大きな比表面積を有するのみならず、量子サイズ効果等のサブミクロン径の金属粒子にはない特有の特性を示す。これらの特性を利用した用途が様々に開発されており、金属ナノ粒子の工業材料としての重要性が近年益々高まっている。
【０００３】
金属ナノ粒子の製造方法として、金属塩溶液に還元剤を添加して超音波照射を行う製造方法が知られていた（特許文献１〜３）。
【０００４】
また、金属塩溶液への超音波照射によって発生する硝酸が金属ナノ粒子の生成を阻害することを防止するため、アルゴンガスを用いて溶存する酸素ガス及び窒素ガスをパージした機能水を予め作成して、この機能水を金属塩溶液と混合して溶液中の金属イオンを還元する金属ナノ粒子の製造方法も知られている（特許文献４）。
【先行技術文献】
【特許文献】
【０００５】
【特許文献１】特開２００７−３１７９９号公報
【特許文献２】特開２０１２−８７３９８号公報
【特許文献３】特開２０１２−１８４５０６号公報
【特許文献４】特開２０１３−３６１１４号公報
【発明の概要】
【発明が解決しようとする課題】
【０００６】
しかしながら、上記の機能水を用いた金属ナノ粒子の製造方法では、金属イオンの還元反応の反応速度が遅く、金属ナノ粒子の生産性が低いという課題があった。
【０００７】
本発明は、上記の課題に着目して完成されたものである。その目的とするところは、溶液中での金属イオンの還元反応の反応速度を改善して、金属ナノ粒子の生産性を高めた金属ナノ粒子の製造方法、並びに金属ナノ粒子を基材表面の酸化を抑制しながら付着させて薄膜化する金属ナノ粒子被覆基材の製造方法を提供することにある。
【課題を解決するための手段】
【０００８】
上記の課題を解決するための第一の手段は、金属塩、アルゴンガス、及びアルコールを含有する溶液に超音波照射を行い、前記金属塩の金属をナノ粒子として析出させることである。
【０００９】
第二の手段は、前記金属塩を溶媒に溶解させて金属塩溶液を作成する工程と、
前記アルゴンガスを用いて、前記金属塩溶液に溶存する酸素ガス及び窒素ガスをパージすると共に、前記アルゴンガスを前記金属塩溶液に溶存させる工程と、
前記アルゴンガスが溶存した金属塩溶液に前記アルコールを添加する工程と、
前記アルゴンガス及びアルコールが溶存する金属塩溶液に前記超音波照射を行うことにより、前記金属ナノ粒子を析出させる工程と、を有することである。
【００１０】
第三の手段は、前記アルコールがプロパノールであることである。
【００１１】
第四の手段は、金属塩、アルゴンガス、アルコール、及び基材を含有する溶液に超音波照射を行い、前記金属塩の金属をナノ粒子として析出させて前記基材の表面に付着させることである。
【００１２】
第五の手段は、前記基材が粉末であることである。
【００１３】
第六の手段は、前記基材が酸化を嫌う材料を含むことである。
【００１４】
第七の手段は、前記酸化を嫌う材料が二価の鉄であることである。
【発明の効果】
【００１５】
本発明によれば、金属イオン、アルゴンガス、及びアルコールを含有する溶液に超音波照射を行うことから、この超音波照射によって発生したアルゴンガスの微小気泡の圧壊による溶液温度の上昇によって水素ラジカル（・Ｈ）及びアルコール由来の炭化水素ラジカル（・Ｒ）の生成量が増大し、溶液中の金属イオンの還元反応の反応速度を改善することができる。このことにより、金属ナノ粒子の析出速度が改善されて、金属ナノ粒子の生産性が向上すると共に、溶液中に基材を予め浸漬しておいた場合には、大量に析出した金属ナノ粒子が基材表面に付着するため、金属ナノ粒子被覆基材を容易に製造することができる。
【図面の簡単な説明】
【００１６】
【図１】超音波照射後の水溶液の紫外可視分光光度計による測定結果を示す図である（実施例１及び２、比較例１）。
【図２】金ナノ粒子のＳＥＭ写真である（実施例１）。
【図３】超音波照射時間毎の水溶液の紫外可視分光光度計による測定結果を示す図である（実施例３）。
【図４】パラジウムナノ粒子のＳＥＭ写真である（実施例３）。
【図５】パラジウムナノ粒子が表面に付着したＦｅＰＯ４・２Ｈ２Ｏ粉末のＴＥＭ写真である（実施例４）。
【図６】パラジウムナノ粒子が表面に付着したＦｅＰＯ４・２Ｈ２Ｏ粉末のＸＲＤ測定結果を示す図である（実施例４及び５）。
【図７】超音波照射による還元で増加したＦｅ２＋濃度を示す図である。
【図８】超音波照射による酸化で減少したＦｅ２＋濃度を示す図である。
【発明を実施するための形態】
【００１７】
以下、本発明の実施形態について詳細に説明する。下記の実施形態１では、金属ナノ粒子の製造方法を、また実施形態２では、実施形態１の製造方法で得られた金属ナノ粒子を基材表面に付着させる金属ナノ粒子被覆基材の製造方法を説明する。
【００１８】
（実施形態１）
金属塩、アルゴンガス、及びアルコールを含有する水溶液に超音波照射を行うと、下記の反応式１に示す水のラジカル化反応によって水素ラジカル（・Ｈ）及びヒドロキシラジカル（・ＯＨ）が生成する。
Ｈ２Ｏ → ・Ｈ ＋ ・ＯＨ  （反応式１）
【００１９】
この超音波照射による水のラジカル化反応は吸熱反応であるから、超音波の照射出力が大きいほど又は水溶液の温度が高いほど、水溶液中で生成する水素ラジカル及びヒドロキシラジカルの量が増えることになる。また、水溶液中の溶存気体の種類によっても水のラジカル化反応の反応速度は影響を受ける。すなわち、水溶液中に溶存する気体の比熱比が高いほど、水溶液への超音波照射によって発生する微小気泡の圧壊による気泡周囲の温度上昇幅が大きくなるため、水のラジカル化反応が生じ易くなり、水溶液中の水素ラジカル及びヒドロキシラジカルの生成量が増大する。
【００２０】
ここで、水溶液に溶存する気体の種類によって水素ラジカル及びヒドロキシラジカルの生成量が変化することについて具体的に説明する。超音波照射により水溶液中に発生した微小気泡の圧壊は断熱圧縮変化とみなすことができる。断熱変化の場合、ポアソンの法則：ＰＶγ＝一定（γ＝Ｃｐ／Ｃｖ、γ：比熱比、Ｃｐ：定圧比熱、定積比熱）より、状態１（Ｐ１、Ｖ１、Ｔ１）から状態２（Ｐ２、Ｖ２、Ｔ２）への断熱圧縮変化について、Ｐ２／Ｐ１＝（Ｖ１／Ｖ２）γ→Ｔ２／Ｔ１＝（Ｖ１／Ｖ２）γ−１の関係式がほぼ成り立つ。断熱圧縮変化の場合は、（Ｖ１／Ｖ２）＞１であるから、水溶液中に溶存する気体の比熱比γが大きいほど、断熱圧縮変化後の温度Ｔ２が高くなる。換言すれば、水溶液中に溶存する気体の比熱比γが大きいほど、水溶液中に発生した微小気泡の圧壊による水溶液の温度上昇幅が大きくなるので、水のラジカル化反応による水素ラジカル及びヒドロキシラジカルの生成量が増大することになる。ここで、酸素ガス、窒素ガス、大気、及びアルゴンガスの比熱比はそれぞれ、酸素ガス（Ｏ２）＝１．３９６、窒素ガス（Ｎ２）＝１．４０１、大気（Ａｉｒ）＝１．４０１７、アルゴンガス（Ａｒ）＝１．６７０である（日本化学会編  化学便覧基礎編II  ５訂  ２４２頁  丸善  ２００４年発行）。したがって、これらの溶存気体を比熱比γの大きさの順に並べると、Ａｒ＞Ａｉｒ＞Ｎ２＞Ｏ２となり、溶存気体の種類以外の超音波照射条件が全く同じ場合は、水溶液中での水素ラジカル及びヒドロキシラジカルの生成量は前記の順となる。なお、溶存気体の量やその蒸気圧によっても水溶液中での水素ラジカル及びヒドロキシラジカルの生成量は影響を受けるが、室温大気中では、その生成量はやはりＡｒ＞Ａｉｒ＞Ｎ２＞Ｏ２の順となる。
【００２１】
このように、水溶液中の溶存気体がアルゴンガスであれば、その比熱比が大気、窒素ガス、及び酸素ガスよりも高いため、これらの他の気体を使用した場合よりも超音波照射による水素ラジカル及びヒドロキシラジカルの生成量を増大させることができる。そのため、金属塩が溶解した水溶液にアルゴンガスを用いたバブリング等を行うことにより、超音波照射前に水溶液に溶存している酸素ガスや窒素ガス等をパージしておくことが好ましい。また、水溶液中に溶存する酸素ガス及び窒素ガスを不活性ガスであるアルゴンガスで予めパージしておくことにより、超音波照射によって水溶液中で硝酸や亜硝酸が生成して金属陽イオンと反応してしまうことを防止できる。なお、超音波照射によって水溶液中のアルゴンガス濃度は低下していくため、水溶液に超音波照射を行いながらアルゴンガスのバブリング等も行うことが好ましい。
【００２２】
水溶液中のアルゴンガスの濃度は、特に限定されるものではないが、標準状態：ＳＴＰ（０℃、１０５Ｐａ）で１．２〜２．３ｍｍｏｌ／Ｌであることが好ましい。１．２ｍｍｏｌ／Ｌ以上であれば、水溶液中の溶存酸素ガス及び窒素ガスがほぼ完全にパージできるからである。また、水溶液中の溶存酸素ガス及び窒素ガスをパージする態様としては、アルゴンガスのバブリングを行うことが簡便で好ましい。また、水溶液中におけるアルゴンガスの溶解度を高めるため、アルゴンガスをバブリングする際に、水溶液を３０℃以下まで冷却することが好ましい。同様に、水溶液中におけるアルゴンガスの溶解度を高めるため、アルゴンガスをバブリングする際における雰囲気中のアルゴンガス分圧を、１．１ａｔｍ以上とすることが好ましい。さらに、一旦減圧により水溶液中の酸素ガスと窒素ガスの脱気を行った後に、アルゴンガスをバブリングすることが好適である。
【００２３】
上記の反応式１に示す水のラジカル化反応によって生成したヒドロキシラジカルは、反応性が極めて高いため、下記の反応式２に示すように過酸化水素（Ｈ２Ｏ２）に変化したり、下記の反応式３に示すようにアルコールの炭化水素部分から水素を奪取して炭化水素ラジカル（・Ｒ）を生成させたりする。
２（・ＯＨ） → Ｈ２Ｏ２  （反応式２）
Ｒ−Ｈ ＋ ・ＯＨ → ・Ｒ＋ Ｈ２Ｏ  （反応式３）
【００２４】
一方で、水のラジカル化反応によって生成した水素ラジカルは、水溶液中では電子供与体すなわち一種の還元剤として機能することができる。そして、水溶液中では金属塩がイオン化して金属原子が陽イオンとなっているため、水溶液中に溶存する水素ラジカルは、この金属陽イオンに電子を供与して金属陽イオンを還元し金属ナノ粒子として析出させる。金イオンＡｕ３＋が水素ラジカルから電子を供与されて金に還元される態様を下記の反応式４に示す。
Ａｕ３＋ ＋ ３（・Ｈ） → Ａｕ  （反応式４）
【００２５】
また、水のラジカル化によって生成した水素ラジカルの一部は、下記反応式５に示すように、ヒドロキシルラジカルと結合して水に戻ってしまう。
・Ｈ ＋ ・ＯＨ → Ｈ２Ｏ  （反応式５）
【００２６】
また、水溶液中にアルコールが存在する場合は、反応式３に示すように、ヒドロキシルラジカルがアルコールの炭化水素部分から水素を奪取することに消費されるため、上記反応式５に示す水素ラジカルの消費が抑制される。
【００２７】
本発明では、水のラジカル化反応によって生成した水素ラジカルのみならず、上記の反応式３に示すアルコール由来の炭化水素ラジカルも水溶液中で電子供与体として機能して、金属陽イオンを還元する。本発明では、金属含有水溶液にアルコールを添加することにより、超音波照射によって水のラジカル化反応で生成したヒドロキシラジカルの一部がアルコール由来の炭化水素ラジカルを生じさせる。そして、上記の反応式３に示す炭化水素ラジカルが生成すると、水溶液中における金属陽イオンを還元する還元剤の濃度が高まることから、金属ナノ粒子の析出速度も高まり、その生産性が改善する。金イオンＡｕ３＋が炭化水素ラジカルから電子を供与されて金に還元される態様を下記の反応式６に示す。
Ａｕ３＋ ＋ ３（・Ｒ） → Ａｕ  （反応式６）
【００２８】
このように、金属陽イオンの溶存する水溶液にアルゴンガスを用いて溶存酸素ガス及び溶存窒素ガスをパージすることにより、溶存気体が比熱比の高いアルゴンガスで置換され、超音波照射によって発生したアルゴンガスの微小気泡の圧壊後の水溶液温度が高くなって水のラジカル化反応が生じ易くなる。さらに、この金属陽イオンの溶存する水溶液中にアルコールが存在することにより、水のラジカル化反応で生成したヒドロキシラジカルが速やかにアルコールの炭化水素部分の水素を奪取して炭化水素ラジカルを生成させる。そして、水のラジカル化反応で生成した水素ラジカル及び前記反応を経て生成した炭化水素ラジカルが共に、金属陽イオンに電子を供与して金属陽イオンを速やかに還元し、金属ナノ粒子を迅速、かつ、大量に析出させる。
【００２９】
金属塩、アルゴンガス、及びアルコールを含有する水溶液を製造する手順としては、先ずは金属塩を水溶媒に溶解させて金属塩水溶液を作成し、次いでこの金属塩水溶液にアルゴンガスのバブリング等を行って水溶液中の酸素ガス及び窒素ガス等をパージすると共にアルゴンガスを水溶液に溶存させ、次いでこの水溶液にアルコールを添加することが好ましい。ただし、金属塩水溶液にアルコールを添加した後に、アルゴンガスを用いたバブリング等を行ってもよい。
【００３０】
金属塩は、金、銀、白金、又はパラジウム等の貴金属の金属塩が好ましい。例えば、金属塩としては、銅、鉄、コバルト、ニッケル、亜鉛、クロミウム、マンガン、マグネシウム、カドミウム、アルミニウム、錫、又はタングステンを含む金属塩、水溶液中でイオン（Ａｇ＋，Ａｇ（ＣＮ）２−，ＡｌＣｌ４−，Ａｕ３＋，ＡｕＣｌ４−，ＡｕＢｒ４−，ＰｔＣｌ６２−，Ｍｇ２＋，Ｍｎ２＋，Ｃｏ２＋，Ｎｉ２＋，Ｃｕ２＋，Ｚｎ２＋，Ｃｄ２＋，Ｆｅ３＋，Ａｌ３＋，Ｐｄ２＋，ＰｄＣｌ４２−，Ｓｎ２＋，ＳｎＯ３２−，Ｇａ３＋，ＷＯ４２−）となる金属塩、ＡｇＡｓＦ６，ＡｇＢＦ４，ＡｇＢｒ，ＡｇＣｌ，ＡｇＣｌＯ３，ＡｇＣｌＯ４，ＡｇＦ，ＡｇＦ２，ＡｇＦ６Ｐ，ＡｇＦ６Ｓｂ，ＡｇＩ，ＡｇＩＯ３，ＡｇＭｎＯ４，ＡｇＮＯ２，ＡｇＮＯ３，ＡｇＯ３Ｖ，ＡｇＯ４Ｒｅ，Ａｇ２ＣｒＯ４，Ａｇ２Ｏ，Ａｇ２Ｏ３Ｓ，Ａｇ２Ｏ４Ｓ，Ａｇ２Ｓ，Ａｇ２Ｓｅ，Ａｇ２Ｔｅ，Ａｇ３ＡｓＯ４，Ａｇ３ＡｓＯ４，Ａｇ３ＡｓＯ４，Ａｇ３Ｏ４Ｐ，Ａｇ８Ｏ１６Ｗ４，ＫＡｇ（ＣＮ）２，ＣＨ３ＣＯ２Ａｇ，ＡｇＣＮ，ＡｇＣＮＯ，ＡｇＣＮＳ，Ａｇ２ＣＯ３，ＡｌＣｌ３Ｏ１２，ＡｌＣｌ４Ｃｓ，ＡｌＣｌ４Ｋ，ＡｌＣｌ４Ｌｉ，ＡｌＣｌ４Ｎａ，ＡｌＣ１２Ｔｉ３，ＡｌＣｓＯ４Ｓｉ，ＡｌＣｓＯ６Ｓｉ２，ＡｌＣｓＯ８Ｓ２，ＡｌＦ４Ｋ，ＡｌＦ６Ｎａ３，ＡｌＫＯ８Ｓ２，ＡｌＬｉＯ２，ＡｌＮ３Ｏ９，ＡｌＯ４Ｐ，ＡｌＯ９Ｐ３，Ａｌ２ＢａＯ４，Ａｌ２ＭｇＯ４，Ａｌ２Ｏ５Ｔｉ，Ａｌ３Ｏ１２Ｓ３，Ａｌ６Ｂｉ２Ｏ１２，Ａｌ６Ｏ１３Ｓｉ２，Ｈ４ＡｌＬｉ，Ｈ４ＡｌＮＯ８Ｓ２，ＡｕＢｒ３，ＫＡｕＢｒ４，ＮａＡｕＢｒ４，ＡｕＣｌ３，ＫＡｕＣｌ４，ＮａＡｕＣｌ４，ＨＡｕＣｌ４，ＡｕＩ３，Ａｕ２Ｓ３，ＨＡｕＣｌ４Ｎ，ＡｕＣＮ，ＣｏＦ２，ＣｏＦ３，ＣｏＩ２，ＣｏＬｉＯ２，ＣｏＮ２Ｏ６，ＣｏＮ６Ｎａ３Ｏ１２，ＣｏＯ，ＣｏＯ４Ｓ，ＣｏＳｅ，Ｃｏ３Ｏ４，Ｃｏ３Ｏ８Ｐ２，Ｃｏ５Ｓｍ，Ｃｏ７Ｓｍ２，Ｈ８ＣｏＮ２Ｏ８Ｓ２，Ｈ１２ＣｏＮ９Ｏ９，Ｈ１５Ｃｌ３ＣｏＮ５，ＣｏＣＯ３、ＣｄＣｌ２，ＣｄＣｌ２Ｏ８，ＣｄＦ２，ＣｄＩ２，ＣｄＭｏＯ４，ＣｄＮ２Ｏ６，ＣｄＯ３Ｚｒ，ＣｄＯ４Ｓ，ＣｄＯ４Ｗ，ＣｕＦ２，ＣｕＩ，ＣｕＭｏＯ４，ＣｕＮ２Ｏ６，ＣｕＮｂ２Ｏ６，ＣｕＯ，ＣｕＯ３Ｓｅ，ＣｕＯ４Ｓ，ＣｕＯ４Ｗ，ＣｕＳ，ＣｕＳｅ，ＣｕＴｅ，Ｃｕ２ＨｇＩ４，Ｃｕ２Ｏ，Ｃｕ２Ｏ７Ｐ２，Ｃｕ２Ｓ，Ｃｕ２Ｓｅ，Ｃｕ２Ｔｅ，Ｈ８Ｃｌ４ＣｕＮ２，Ｈ１２ＣｕＮ４Ｏ４Ｓ，ＣｕＣＮ，ＣｕＣＮＳ、ＭｇＭｎ２Ｏ８，ＭｇＭｏＯ４，ＭｇＮ２Ｏ６，ＭｇＯ３Ｓ２，ＭｇＯ３Ｔｉ，ＭｇＯ３Ｚｒ，ＭｇＯ４Ｓ，ＭｇＯ４Ｗ，Ｍｇ２Ｏ７Ｐ２，Ｍｇ３Ｏ８Ｐ２，Ｈ４ＭｇＮＯ４Ｐ，ＭｎＭｏＯ４，ＭｎＮ２Ｏ６，ＭｎＮｏＯ４，ＭｎＯ４Ｓ，Ｈ４ＭｎＯ４Ｐ２，ＮｉＯ，ＮｉＯ３Ｔｉ，ＮｉＯ４Ｓ，Ｈ４Ｎ２ＮｉＯ６Ｓ２，Ｈ２ＰｔＣｌ６，Ｈ６Ｃｌ２Ｎ２Ｐｔ，Ｈ６Ｃｌ４Ｎ２Ｐｔ，Ｈ６Ｎ４Ｏ４Ｐｔ，Ｈ６Ｎａ２Ｏ６Ｐｔ，Ｈ８Ｂｒ６Ｎ２Ｐｔ，Ｈ８Ｃｌ４Ｎ２Ｐｔ，Ｈ８Ｃｌ６Ｎ２Ｐｔ，Ｈ８Ｏ６Ｐｔ，Ｈ１２Ｃｌ２Ｎ４Ｐｔ，Ｈ１２Ｃｌ４Ｎ４Ｐｔ２，Ｈ１２Ｎ６Ｏ６Ｐｔ，Ｈ１４Ｎ４Ｏ２Ｐｔ，Ｃ２Ｎ２Ｐｔ，Ｈ６Ｂｒ２Ｎ２Ｐｄ，Ｈ６Ｃｌ２Ｎ２Ｐｄ，Ｈ６Ｉ２Ｎ２Ｐｄ，Ｈ６Ｎ４Ｏ４Ｐｄ，Ｈ８Ｃｌ４Ｎ２Ｐｄ，Ｈ８Ｃｌ６Ｎ２Ｐｄ，Ｈ１２Ｂｒ２Ｎ４Ｐｄ，Ｈ１２Ｃｌ２Ｎ４Ｐｄ，Ｈ１２Ｃｌ４Ｎ４Ｐｄ２，Ｈ１２Ｎ６Ｏ６Ｐｄ，Ｃ２Ｎ２Ｐｄ，Ｐｄ（ＯＡｃ）２，Ｐｄ（ＮＯ３）２，Ｈ４ＦｅＮＯ８Ｓ２，Ｈ８ＦｅＮ２Ｏ８Ｓ２，ＦｅＣｌ３，Ｃ２Ｎ２Ｚｎ，Ｈ２ＳｎＯ３，Ｎａ２ＳｎＯ３，ＳｎＣｌ２２Ｈ２Ｏ，ＳｎＯ，ＳｎＳＯ４，ＳｎＯ２，ＧａＢｒ３，ＧａＣｌ３，ＧａＩ３，Ｇａ（ＮＯ３）３・Ｈ２Ｏ，Ｇａ（ＳＯ４）３・Ｈ２Ｏ，Ｇａ２（ＳＯ４）３，ＧａＡｓ，ＧａＮ，ＧａＰ，ＧａＳ，Ｇａ２Ｓ３，ＧａＳｅ，ＧａＳｅ，Ｇａ２Ｓｅ３，ＧａＴｅ，Ｇａ２Ｔｅ３，ＧａＯ２Ｈ，Ｈ２ＷＯ４，及びＰｄＣｌ２・２ＮａＣｌ・３Ｈ２Ｏ等が好適である。これらのうち、ＡｇＮＯ３，ＫＡｕＣｌ４，ＮａＡｕＣｌ４，ＨＡｕＣｌ４，Ｈ２ＰｔＣｌ６，Ｐｄ（ＯＡｃ）２，Ｐｄ（ＮＯ３）２，Ｇａ（ＮＯ３）３・Ｈ２Ｏ，及びＰｄＣｌ２・２ＮａＣｌ・３Ｈ２Ｏ等が特に好ましい。
【００３１】
金属塩水溶液に添加するアルコールは、水と相溶性を示すものであれば、メタノール、エタノール、又はプロパノールに限らず、どのようなアルコールでもよい。しかし、エタノールとプロパノールの比較実験の結果では、プロパノールを使用した場合の方が金属陽イオンの還元反応の反応速度が早かったことから、水溶液に添加するアルコールとしては炭化水素部分の炭素数が大きいものが好ましいと考えられる。ただし、水との相溶性及び炭化水素ラジカルの反応性の高さを考慮すれば、プロパノール、ブタノール、ペンタノール、及びヘキサノールが適当である。
【００３２】
水溶液におけるアルコールの濃度は、０．５ｍｍｏｌ／Ｌ〜１０ｍｏｌ／Ｌ（０．５ｍＭ〜１０Ｍ）が好ましく、さらには１ｍｍｏｌ／Ｌ〜６．５ｍｏｌ／Ｌが好適である。０．５ｍｍｏｌ／Ｌ未満であれば、アルコールの濃度が低過ぎて、上記の反応式３に示す炭化水素ラジカルを生成する効果及び反応式５に示す水素ラジカルの消費を抑制する効果が殆ど得られない。また、水溶液中のアルコール濃度が０．５ｍｍｏｌ／Ｌ未満であれば、基材表面が超音波照射により生成したヒドロキシルラジカルによって酸化される恐れがある。一方で、水溶液のアルコール濃度が６．５ｍｏｌ／Ｌを超えるあたりから金属ナノ粒子の析出量が減少し始め、１０ｍｏｌ／Ｌを超えると、アルコールの濃度が高過ぎて、上記の反応式１の水のラジカル化反応の反応速度が著しく低下して金属ナノ粒子の析出が困難になる。
【００３３】
水溶液における金属塩の濃度は、０．５〜１０００ｍｍｏｌ／Ｌが好ましい。金属塩の濃度が０．５ｍｍｏｌ／Ｌ未満であれば、その濃度が低過ぎるため、従来技術と比較して金属ナノ粒子の生産性が十分改善されたとは言い難い。一方で、１０００ｍｍｏｌ／Ｌを超えると、金属塩の濃度が高すぎるため、粒子サイズにばらつきが生じるおそれがある。
【００３４】
金属塩、アルゴンガス、及びアルコールを含有する水溶液に超音波照射を行う際の水溶液温度は、５〜４０℃が好ましい。水溶液の温度が５℃未満であれば、金属塩の溶解が不十分となり、金属ナノ粒子の生産性を改善することが難しくなる。一方で、４０℃を超えると、水溶液中のアルゴンガスとアルコールが脱気及び揮発し易くなるため、やはり金属ナノ粒子の生産性を改善することが難しくなる。
【００３５】
金属塩、アルゴンガス、及びアルコールを含有する水溶液には、析出する金属ナノ粒子の凝集を防止するため、分散剤や保護剤を添加してもよい。分散剤としては、ポリビニルピロリドンが好ましい。保護剤としては、硫酸ドデシルナトリウムが好ましい。
【００３６】
水溶液への超音波照射の条件は、周波数が０．１〜１０ＭＨｚ、出力が１０〜１０００Ｗであることが好ましい。周波数が０．１〜１０ＭＨｚであれば、水をラジカル化しやすいという利点がある。また、出力が１０〜１０００Ｗであれば、処理する時間を短縮できるという利点がある。
【００３７】
本発明の実施形態１で示した金属ナノ粒子の製造方法によれば、従来の製造方法で製造した金属ナノ粒子と比較して粒径のばらつき等の品質が同等以上である、平均粒径が数ｎｍから数十ｎｍの金属ナノ粒子の生産性を高めることができる。
【００３８】
（実施形態２）
実施形態２では、実施形態１の製造方法で得られた金属ナノ粒子を基材表面に付着させて金属ナノ粒子被覆基材を製造する方法を説明する。
【００３９】
金属塩、アルゴンガス、及びアルコールを含有する水溶液に超音波照射を行う際に、水溶液中に基材を浸漬しておくことにより、超音波照射によって水溶液中に析出してくる金属ナノ粒子を基材表面に直接付着させることができる。この製造方法であれば、基材表面に金属ナノ粒子を付着させるための専用工程を設ける必要がなく、製造工程を簡略化できる。また、この製造方法によれば、金属ナノ粒子が水溶液中で堆積して凝集する前に基材表面に付着するため、金属ナノ粒子が基材表面に沿って配列して薄膜が形成された後に積層化が進行していくことから、ナノメートルオーダーの極めて薄く、かつ、均質な薄膜を基材上に容易に成形できる。また、この製造方法であれば、超音波照射時間等の変更により、金属ナノ粒子の付着量を容易に調整することができる。例えば、超音波照射時間を短くすれば、目的とする基材表面に金属ナノ粒子をまばらに担持させることができる。一方で、超音波照射時間を延長する又は超音波照射回数を増やすことで、金属ナノ粒子からなる薄膜を均等に、かつ、厚くすることが可能である。また、水溶液中のアルコール含有量を調整することにより、基材表面の酸化を抑制できるため、酸化され易い基材表面にも金属ナノ粒子を付着させることができる。例えば、基材表面が二価の鉄のように酸化される金属を含む場合、水溶液中のアルコール濃度は、鉄のモル濃度の３〜３０００倍であることが好ましい。水溶液中のアルコール濃度が鉄のモル濃度の３〜３０００倍であれば、基材表面の鉄の酸化を抑制しながら、基材表面に金属ナノ粒子を付着させることができる。また、この金属ナノ粒子被覆基材の製造方法であれば、金属ナノ粒子の凝集を防止するために水溶液に添加される分散剤や保護剤が本質的に必要ないことから、金属ナノ粒子からなる薄膜および基材の特性や品質を分散剤等によって劣化させることがない。
【００４０】
基材の形状や材質は、特に限定されるものではない。実施形態２の製造方法では、水溶液中で析出した金属ナノ粒子と基材表面が直接接触できれば、基材表面に金属ナノ粒子からなる薄膜が形成されるため、基材の形状は板状、球状、又は粉末状等であってもよい。ただし、粉末状の基材を使用する場合は、粉末状基材が水溶液中で重なり合って金属ナノ粒子と接触できなくなることを防止するために、粉末状基材を水溶液中に撹拌する装置を設置することが好ましい。また、基材が低密度の粉末である場合は、基材が水溶液の水面に浮いてしまい、基材表面に金属ナノ粒子からなる薄膜が均一に形成されないおそれがある。そこで、基材が低密度の粉末である場合は、基材が水面に常時浮遊した状態にならないように、水面付近の水溶液を水溶液が入った容器の底面付近に噴射する循環ポンプを用いることが好ましい。また、基材の材質が金属、ガラス、又は樹脂であっても、これらの基材の表面に金属ナノ粒子を付着させることができる。
【００４１】
粉末状基材の種類としては、銅や銀等の金属粉末、合金粉末、又はＦｅＰＯ４、ＦｅＰＯ４・２Ｈ２Ｏ、Ｆｅ２Ｏ３、ＬｉＦｅＰＯ４、ＬｉＣｏＯ２、ＬｉＭｎ２Ｏ４、ＬｉＮｉＯ２、Ｌｉ３Ｖ２（ＰＯ４）３、Ｌｉ２ＦｅＳｉＯ４ 等の酸化物粉末等が挙げられる。また、粉末状基材の大きさは、平均粒径１０ｎｍ〜１０ｍｍが好ましい。
【実施例】
【００４２】
（実施例１）Ａｕナノ粒子の製造
平底フラスコに金属塩としてテトラクロロ金（III）酸水溶液（ＨＡｕＣｌ４・４Ｈ２Ｏ、和光純薬工業社製、０．１ｍＭ）を５０ｍｌ入れた。この水溶液に溶存している酸素ガスや窒素ガスを除去するために、水溶液中にＡｒガスを１００ｍｌ／ｍｉｎで３０分間流し、アルゴンガス置換を行った。アルゴンガス置換直後の溶存酸素が８４％減少しており、推測される水溶液中のアルゴンガスの濃度は標準状態：ＳＴＰ（０℃、１０５Ｐａ）で１．９ｍｍｏｌ／Ｌである。
その後、水溶液にアルコールとしてエタノールを１ｍＭ（ｍｍｏｌ／Ｌ）となるように添加した。平底フラスコを１０℃に設定した恒温槽に入れ、平底フラスコの下に超音波装置を置いて、２００ｋＨｚ、１０Ｗの条件で８分間、超音波を照射した。フラスコ内の色の変化を観察し、紫外可視分光光度計により、金ナノ粒子の生成を確認した。この紫外可視分光光度計の測定結果を図１に示す。また、得られた金ナノ粒子を走査型電子顕微鏡：ＳＥＭ（日立ハイテクノロジーズ社製、ＳＵ−７００）により観察した。このＳＥＭ写真を図２に示す。
【００４３】
（実施例２）
水溶液に添加するアルコールをエタノールから２−プロパノールに変更した以外は、実施例１と同様にして金ナノ粒子を製造し、超音波照射後の水溶液を紫外可視分光光度計により測定した。この紫外可視分光光度計の測定結果を図１に示す。
【００４４】
（比較例１）
水溶液にアルコールを添加しなかった以外は、実施例１と同様にして金ナノ粒子を製造し、超音波照射後の水溶液を紫外可視分光光度計により測定した。この紫外可視分光光度計の測定結果を図１に示す。
【００４５】
〔実施例１、２及び比較例１の比較と考察〕
図２に示すＳＥＭ写真から、実施例１では直径５〜５０ｎｍ程度の金ナノ粒子が得られたことが分かった。また、図１では、波長２００ｎｍ付近のピークはテトラクロロ金（III）酸イオン（〔ＡｕＣｌ４〕−）による吸光を示し、波長５５０ｎｍ付近のピークは金（Ａｕ）による吸光を示す。図１に示す実施例１、２及び比較例１の紫外可視分光光度計の測定結果から、波長２００ｎｍ付近のピークの大きさは、比較例１（アルコールなし）＞実施例１（エタノール）＞実施例２（２−プロパノール）であり、一方で波長５５０ｎｍ付近のピークの大きさは、実施例２（２−プロパノール）＞実施例１（エタノール）＞比較例１（アルコールなし）であることが分かる。したがって、アルコールを添加しない場合に比べて、アルコールを添加した場合の方が〔ＡｕＣｌ４〕−のピークが下がり、かつ、Ａｕのピークが上昇することから、アルコールを添加することによって、水溶液中の金イオンの還元反応の反応速度が速くなり、金ナノ粒子の生産性が改善することが分かる。特に、実施例１（エタノール）と実施例２（２−プロパノール）との結果を比較すると、２−プロパノールの方がエタノールよりも金イオンの還元反応を促進できることが分かる。
【００４６】
（実施例３）Ｐｄナノ粒子の製造
平底フラスコに、金属塩として塩化パラジウム（II）水溶液（ＰｄＣｌ２・２ＮａＣｌ・３Ｈ２Ｏ、和光純薬工業社製、１ｍＭ）を５０ｍｌ入れた。この水溶液に溶存している酸素ガスや窒素ガスを除去するために、水溶液中にＡｒガスを１００ｍｌ／ｍｉｎで３０分間流し、アルゴンガス置換を行った。アルゴンガス置換直後の水溶液中のアルゴンガスの濃度は、標準状態：ＳＴＰ（０℃、１０５Ｐａ）で１．９ｍｍｏｌ／Ｌである。その後、水溶液にエタノールを１ｍＭとなるように添加した。平底フラスコを１０℃に設定した恒温槽に入れ、平底フラスコの下に超音波装置を置いて、２００ｋＨｚ、１０Ｗの条件で１２分間超音波を照射した。超音波の照射時間が０分、３分、５分、８分、１２分の各時間において、フラスコ内の色の変化を目視観察した。フラスコ内の色は、超音波照射前は薄い黄色であったが、３分間照射後は薄い茶色に、５分間照射後はこげ茶色になり、そして８分間及び１２分間照射後はほぼ黒色となった。
【００４７】
また、上記の目視検査と共に、超音波の照射時間が０分、３分、５分、８分、１２分の各時間において、紫外可視分光光度計を用いて水溶液中におけるパラジウムナノ粒子の生成を確認した。この紫外可視分光光度計による測定結果を図３に示す。なお、図３（Ｂ）は、図３（Ａ）における波長１９０ｎｍ〜５００ｎｍの範囲を抜粋したものである。図３において、波長２００ｎｍ付近のピークは、塩化パラジウム（II）のイオン（〔ＰｄＣｌ３〕−）による吸光を示す。一方で、図３には、金属パラジウムによる吸光の明確なピークは現れていないが、金属パラジウムによる吸光は約３００〜７００ｎｍの波長範囲から確認できる。図３に示すように、波長２００ｎｍ付近のピークの大きさは、０分＞３分＞５分＞８分＞１２分の順できれいに並んでおり、超音波照射時間が長くなるほど小さくなっていくことが分かる。一方で、図３における波長２５０〜４００ｎｍの吸光の大きさは、０分＜３分＜５分＜８分＜１２分の順に並んでおり、超音波照射時間が長くなるほど大きくなっていくことが分かる。すなわち、図３から塩化パラジウム（II）、アルゴンガス、及びエタノールを含有する水溶液に超音波照射を行うと、超音波の照射時間に応じてパラジウムナノ粒子の生成量が増加することが分かる。
【００４８】
また、超音波を１２分間照射した後の水溶液からパラジウムナノ粒子を採取してＳＥＭ（日立ハイテクノロジーズ社製、ＳＵ−７００）により観察した。このＳＥＭ写真を図４に示す。その結果、直径５〜１０ｎｍ程度のパラジウムナノ粒子が得られたことが分かった。
【００４９】
（実施例４）Ｐｄナノ粒子被覆粉末の製造
超音波照射前の塩化パラジウム（II）水溶液に、ＦｅＰＯ４・２Ｈ２Ｏ粉末（平均粒径１００ｎｍ）を０．１ｇ添加した以外は、実施例３と同様にして（１２分間超音波照射）、パラジウムナノ粒子を生成すると共に、ＦｅＰＯ４・２Ｈ２Ｏ粉末の表面にパラジウムナノ粒子を付着させた。塩化パラジウム（II）、ＦｅＰＯ４・２Ｈ２Ｏ粉末、アルゴンガス、及びエタノールを含有する水溶液の色は、超音波照射前は白濁した茶色であったが、超音波を１２分間照射した後にはほぼ黒色となった。超音波照射前と１２分間照射後の粉末をろ過により採取した後、ＴＥＭ像の撮影と、ＸＲＤ測定を行った。このＴＥＭ写真を図５に、ＸＲＤ測定結果を図６に示す。
【００５０】
（実施例５）Ｐｄナノ粒子被覆粉末の製造（３層薄膜）
実施例４の超音波照射後のＦｅＰＯ４・２Ｈ２Ｏ粉末０．１ｇに対して、実施例４のパラジウムナノ粒子を付着させる工程を更に２度繰り返し、ＦｅＰＯ４・２Ｈ２Ｏ粉末の表面にパラジウムナノ粒子を計３回付着させた。得られたＦｅＰＯ４・２Ｈ２Ｏ粉末についてＸＲＤ測定を行った。このＸＲＤ測定結果を図６に示す。
【００５１】
図６に示すＸＲＤ測定結果において、超音波照射前（未処理）にはＰｄのピーク（２θ＝約４０°、約４７°、約６８°）は現れていないが、超音波照射後はＰｄのピークが読み取れる。特に、実施例５のようにパラジウムナノ粒子の付着工程を３回繰り返すと、Ｐｄのピークが明確に読み取れるようになる。これは、パラジウムナノ粒子の付着工程を繰り返すことにより、ＦｅＰＯ４・２Ｈ２Ｏ粉末表面に形成されるパラジウムナノ粒子からなる薄膜が厚くなったからであると考えられる。なお、ＦｅＰＯ４・２Ｈ２Ｏの鉄は三価である。
【００５２】
（金属塩溶液中でのアルコールの機能：基材表面の酸化抑制機能）
本発明では、超音波を用いてＰｄ２＋又はＡｕ３＋等の金属イオンを含む金属塩溶液から前記金属イオンを還元して金属ナノ粒子を析出させ、析出した金属ナノ粒子を基材表面に付着させる。この基材が電極活物質等の電極構成材料である場合は、ＬｉＦｅＰＯ４やＬｉＣｏＯ２など酸化を嫌うものが多い。そのため、これらの材料は超音波の影響（生成したヒドロキシルラジカルや過酸化水素）で電極構成材料が酸化されると、その性能は著しく低下する。本発明では、超音波を用いた金属ナノ粒子の析出及び基材表面への金属ナノ粒子の付着の際に、金属塩溶液にアルコールを添加する。本発明者らは、超音波を用いた金属ナノ粒子の析出及び基材表面への金属ナノ粒子の付着の際に、金属塩溶液中のアルコールが基材表面の酸化又は還元に与える影響を調査した。具体的には、Ｆｅ２＋含有溶液及びＦｅ３＋含有溶液にそれぞれ超音波を照射して、これらの溶液中にアルコールが存在することにより、Ｆｅ２＋からＦｅ３＋への酸化及びＦｅ３＋からＦｅ２＋への還元にどのような影響が生じるかをＦｅ２＋濃度の定量分析により評価した。
【００５３】
＜Ｆｅ３＋からＦｅ２＋への還元にアルコールが与える影響＞
Ｆｅ３＋濃度が１００ｐｐｍ（０．００１７９ｍｏｌ／Ｌ）のＦｅ３＋含有溶液を作成した。このＦｅ３＋含有溶液にアルゴンガスを３０分間バブリングして、この溶液中の溶存ガスをアルゴンガスでパージした。次いで、この溶液を３つのビーカーに５０ｍＬずつ採り分け、その中の一つのビーカーにはエタノールを２０ｍｍｏｌ添加してエタノール濃度４００ｍｍｏｌ／Ｌとし、もう一つのビーカーには２−プロパノールを２０ｍｍｏｌ添加して２−プロパノール濃度４００ｍｍｏｌ／Ｌとし、最後の一つのビーカーには何も添加しなかった（以下、「還元剤なし」と標記する）。このようにして作成した３つのビーカーに入った１００ｐｐｍのＦｅ３＋含有溶液にそれぞれ、超音波を１０℃で１２分間照射した。超音波照射後に、これらのＦｅ３＋含有溶液中のＦｅ２＋濃度を、紫外可視分光光度計を用いて定量した。その結果、エタノールを添加した場合のＦｅ２＋濃度は１．１９ｐｐｍであり、２−プロパノールを添加した場合のＦｅ２＋濃度は１．１０ｐｐｍであり、還元剤なしの場合のＦｅ２＋濃度は０．０９ｐｐｍであった。これらの定量分析結果を図７に示す。
【００５４】
＜Ｆｅ２＋からＦｅ３＋への酸化にアルコールが与える影響＞
ＦｅＳＯ４・７Ｈ２Ｏ（硫酸鉄（II）七水和物）を純水で希釈して、Ｆｅ２＋濃度が２１．３３ｐｐｍ（０．０００３６ｍｏｌ／Ｌ）のＦｅ２＋含有溶液を作成した。このＦｅ２＋含有溶液にアルゴンガスを３０分間バブリングして、この溶液中の溶存ガスをアルゴンガスでパージした。次いで、この溶液を３つのビーカーに５０ｍＬずつ採り分け、その中の一つのビーカーにはエタノールを２０ｍｍｏｌ添加してエタノール濃度４００ｍｍｏｌ／Ｌとし、もう一つのビーカーには２−プロパノールを２０ｍｍｏｌ添加して２−プロパノール濃度４００ｍｍｏｌ／Ｌとし、最後の一つのビーカーには何も添加しなかった（以下、「還元剤なし」と標記する）。このようにして作成した３つのビーカーに入った２０ｐｐｍのＦｅ２＋含有溶液にそれぞれ、超音波を１０℃で１２分間照射した。超音波照射後に、Ｆｅ２＋含有溶液中のＦｅ２＋濃度を、紫外可視分光光度計を用いて定量した。その結果、エタノールを添加した場合のＦｅ２＋濃度は２０．６１ｐｐｍであり、２−プロパノールを添加した場合のＦｅ２＋濃度は２０．４８ｐｐｍであり、還元剤なしの場合のＦｅ２＋濃度は１６．０９ｐｐｍであった。これらの定量分析結果を図８に示す。
【００５５】
＜考察＞
図７から、Ｆｅ３＋濃度１００ｐｐｍのＦｅ３＋含有溶液にアルコールを添加することにより、Ｆｅ３＋含有溶液中のＦｅ２＋濃度が１ｐｐｍ程度上昇することが分かる。Ｆｅ３＋濃度が１００ｐｐｍであるのに対してアルコール添加によるＦｅ２＋濃度の上昇幅は１ｐｐｍ程度であるから、Ｆｅ３＋含有溶液にアルコールを添加しても、Ｆｅ３＋の１％程度が余分に還元されるに過ぎない。つまり、Ｆｅ３＋含有溶液にアルコールを添加しても、Ｆｅ３＋からＦｅ２＋への還元促進効果は１％程度と極めて小さいことから、アルコール添加による基材表面の還元という悪影響は小さいと言える。
【００５６】
一方で、図８から、Ｆｅ２＋初期濃度２１．３３ｐｐｍのＦｅ２＋含有溶液にアルコールを添加した場合における超音波照射によるＦｅ２＋濃度の減少量は１ｐｐｍ未満であるのに対し、還元剤なしの場合における超音波照射によるＦｅ２＋濃度の減少量は５ｐｐｍを超えている。すなわち、図８から、Ｆｅ２＋含有溶液にアルコールを添加することにより、超音波照射によるＦｅ２＋からＦｅ３＋への酸化を１／５未満に抑制できることが分かる。換言すれば、Ｆｅ２＋初期濃度２１．３３ｐｐｍに対してアルコール添加によるＦｅ２＋濃度の減少量抑制幅は４ｐｐｍ以上であるから、Ｆｅ２＋含有溶液にアルコールを添加することにより、Ｆｅ２＋含有溶液中のＦｅ２＋の１／５程度が超音波照射による酸化を免れたことになる。つまり、Ｆｅ２＋含有溶液にアルコールを添加することにより、超音波照射によるＦｅ２＋からＦｅ３＋への酸化が１／５未満にまで抑制されることから、アルコール添加による基材表面の酸化抑制効果は極めて大きいと言える。この効果は、電極構成材料にとって非常に好ましい効果である。特に、金属塩溶液のアルコール濃度を４００ｍｍｏｌ／Ｌ以上とすれば、基材表面の酸化抑制効果をより大きくすることができる。このことから、金属及び金属の酸化物からなる基材に対しても、超音波照射による金属ナノ粒子生成過程における基材表面の酸化を抑制しながら、金属コーティングが行える。
【００５７】
このように、金属塩溶液にアルコールを添加した場合は、超音波照射による基材表面の還元をわずかに促進してしまうものの、超音波照射による基材表面の酸化を著しく抑制できる。すなわちアルコール添加量を調整することにより、金属ナノ粒子を生成させながら基材表面へ付着させる過程において、その基材表面の酸化を抑制することができる。そのため、本発明は、基材自体の酸化や基材表面の酸化を嫌う材料（Ｆｅ２＋，Ｃｏ２＋，Ｍｎ３＋，Ｖ３＋，Ｎｉ２＋等を含む化合物やＡｕ，Ｃｕなどの金属）に対しても適用できる。
【産業上の利用可能性】
【００５８】
本発明は、様々な基材の表面に数ｎｍ以上の厚さの金属ナノ粒子からなる薄膜を簡便な手法により形成できる製造方法であるので、化粧用材料、電子回路基板、電極材料等の製造にも適用できる。
【図１】
2015183206.tif 000003
【図２】
2015183206.tif 000004
【図３】
2015183206.tif 000005
【図４】
2015183206.tif 000006
【図５】
2015183206.tif 000007
【図６】
2015183206.tif 000008
【図７】
2015183206.tif 000009
【図８】
2015183206.tif 000010